(57)【要約】【課題】シート中における添加物が所望の量であるシートを製造することができるシート製造装置及びシート製造方法を提供する。【解決手段】本発明に係るシート製造装置１２０は、少なくとも繊維を含む原料１を解繊する解繊部２０と、解繊部２０で解繊された解繊物に、添加物を添加する添加部３２と、複数の繊維同士を添加物を介して結着してシートＳを形成するシート形成部４０と、を有するシート製造装置である。原料１の履歴によって、添加部３２で投入する添加物の量が異なる。また、本発明に係るシート製造方法は、少なくとも繊維を含む原料１を解繊し、解繊された解繊物に、添加物を添加し、複数の繊維同士を添加物を介して結着してシートを製造する方法であって、原料１の履歴によって、添加物を投入する量が異なる。【選択図】図１
2015183318.tif 000002
【特許請求の範囲】
【請求項１】
少なくとも繊維を含む原料を解繊する解繊部と、
前記解繊部で解繊された解繊物に、添加物を添加する添加部と、
複数の前記繊維同士を前記添加物を介して結着してシートを形成するシート形成部と、を有するシート製造装置であって、
前記原料の履歴によって、前記添加部で投入する添加物の量が異なることを特徴とする、シート製造装置。
【請求項２】
前記履歴は、前記原料が過去においてリサイクルされた回数に相当する情報とすることを特徴とする、請求項１に記載のシート製造装置。
【請求項３】
前記リサイクルされた回数がより多い原料の場合の方が、前記リサイクルされた回数がより少ない原料の場合に比べて、投入する前記添加物の量を少なくすることを特徴とする、請求項１または２に記載のシート製造装置。
【請求項４】
前記解繊部による解繊された解繊物に、さらに繊維を投入する繊維投入部をさらに有し、
前記リサイクルされた回数がより多い原料の場合の方が、前記リサイクルされた回数がより少ない原料の場合に比べて、前記繊維投入部による繊維の投入量を多くすることを特徴とする、請求項１〜３のいずれか１項に記載のシート製造装置。
【請求項５】
前記シートを製造する際に、前記リサイクルされた回数に相当する情報を示すマーキングを行うマーキング部と、
前記マーキングを読取り前記履歴を取得する取得部と、
取得した前記履歴に応じて前記添加物の投入量を変更する制御部と、
をさらに有することを特徴とする、請求項１〜４のいずれか１項に記載のシート製造装置。
【請求項６】
少なくとも繊維を含む原料を解繊し、
解繊された解繊物に、添加物を添加し、
複数の前記繊維同士を前記添加物を介して結着してシートを製造する方法であって、
前記原料の履歴によって、前記原料に対して添加物を投入する量が異なることを特徴とする、シート製造方法。
【請求項７】
少なくとも繊維を含む原料を解繊する解繊部と、
前記解繊部で解繊された解繊物に、添加物を添加する添加部と、
複数の前記繊維同士を前記添加物を介して結着してシートを形成するシート形成部と、
前記原料の履歴を取得する取得部と、
取得した前記履歴に応じて前記前記添加物の投入量を変更する制御部とを、備えることを特徴とする、シート製造装置。
【発明の詳細な説明】
【技術分野】
【０００１】
本発明は、シート製造装置及びシート製造方法に関する。
【背景技術】
【０００２】
従来、シート製造装置においては、繊維を含む原料を水に投入し、主に機械的作用により離解して、抄き直す、いわゆる湿式方式が多く採用されている。このような湿式方式のシート製造装置によって製造されるシートは、例えば木材等に由来するセルロース繊維が互いに絡み合い、水素結合などの結着力によって部分的に結着される構造を有する。
【０００３】
また、古紙や、古紙などの解離する際に生じるパルパーかす、スクリーンかす、クリーナかすなどの製紙廃棄物を原料（パルプ原料）とする繊維板の製造方法として、例えば、特許文献１には、古紙などの紙類および製紙廃棄物の少なくとも一方を主成分とし、かつ、プラスチックを乾式基準で２〜２０重量％、紙又は木質材を乾式で繊維状にした乾式解繊材（繊維材）を乾式基準で１０〜３０重量％の割合で含有するように調合された調合原料を加熱・加圧して所定の形状に成形する方法が提案されている。
【０００４】
この方法によれば、調合原料中のプラスチックの含有率が所定範囲を越えるような割合で繊維板原料がプラスチックを含有している場合には、繊維板原料中のプラスチックの一部を除去して調合原料中のプラスチックの含有率が所定範囲内になるようにし、また、調合原料中のプラスチックの含有率が所定範囲を下回るような割合で繊維板原料がプラスチックを含有している場合には、調合原料中のプラスチックの含有率所定が範囲内になるように別途プラスチックを添加することが開示されている。
【先行技術文献】
【特許文献】
【０００５】
【特許文献１】特開１０−１２１４００号公報
【発明の概要】
【発明が解決しようとする課題】
【０００６】
しかしながら、特許文献１には、繊維板原料がどの程度プラスチックを含有しているのかを把握する具体的な記載がない。そのため、どのように所定の含有量となるように調整すればよいか、当業者であっても実施可能なものではない。そのため、この方法のプラスチックの含有量は２〜２０重量％と広い範囲とならざるを得ず、プラスチックの含有量がこれほど広い範囲であると、製造されるシートの強度も一定にならず、例えば、極端に強度が不足するシートを製造する可能性がある。
【０００７】
また、古紙を複数回リサイクルして所望のシートを製造することは、これまで提案されていない。
【０００８】
本発明の幾つかの態様に係る目的の１つは、複数回リサイクルしたシート中における添加物が所望の量であるシートを製造することができるシート製造装置及びシート製造方法を提供することにある。
【課題を解決するための手段】
【０００９】
本発明は前述の課題の少なくとも一部を解決するためになされたものであり、以下の態様または適用例として実現することができる。
【００１０】
（１）本発明に係るシート製造装置の一態様は、
少なくとも繊維を含む原料を解繊する解繊部と、
前記解繊部で解繊された解繊物に、添加物を添加する添加部と、
複数の前記繊維同士を前記添加物を介して結着してシートを形成するシート形成部と、を有するシート製造装置であって、
前記原料の履歴によって、前記添加部で投入する添加物の量が異なることを特徴とする。
【００１１】
このようなシート製造装置によれば、原料の履歴によって添加物の量が異なるので、シートにおける添加物を所望の量にすることができる。
【００１２】
（２）本発明に係るシート製造装置において、
前記履歴は、前記原料が過去においてリサイクルされた回数に相当する情報としてもよい。
【００１３】
このようなシート製造装置によれば、原料をシートにリサイクルされた回数に相当する情報によって添加物の量を異ならせることで、リサイクルして原料に含まれる添加物の量が変化しても、製造されるシートに含まれる添加物の量を所望の量にすることができる。例えば、原料を２回リサイクルしようとする場合、解繊物に含まれる添加物の量はリサイクルされた回数により異なるが、このようにすることで、シートにおける添加物を所望の量にすることができる。
【００１４】
（３）本発明に係るシート製造装置において、
前記リサイクルされた回数がより多い原料の場合の方が、前記リサイクルされた回数がより少ない原料の場合に比べて、投入する前記添加物の量を少なくしてもよい。
【００１５】
このようなシート製造装置によれば、リサイクルされた回数が多い原料は添加物が多く含まれている傾向があるため、投入する添加物の量を少なくすることで、シートにおける添加物が過多となることを抑制する。
【００１６】
（４）本発明に係るシート製造装置において、
前記解繊部による解繊された解繊物に、さらに繊維を投入する繊維投入部をさらに有し、
前記リサイクルされた回数がより多い原料の場合の方が、前記リサイクルされた回数がより少ない原料の場合に比べて、前記繊維投入部による繊維の投入量を多くしてもよい。
【００１７】
このようなシート製造装置によれば、リサイクルされた回数が多い原料においては、含まれる短繊維の割合が多くなる傾向があるため、別途繊維を投入することで短繊維の比率を低減することができる。
【００１８】
（５）本発明に係るシート製造装置において、
前記シートを製造する際に前記リサイクルされた回数に相当する情報を示すマーキングを行うマーキング部と、
前記マーキングを読取り前記履歴を取得する取得部と、
取得した前記履歴に応じて前記添加物の投入量を制御する制御部と、をさらに有してもよい。
【００１９】
このようなシート製造装置によれば、マーキングを利用することでリサイクルした回数に相当する原料の履歴情報を把握することができる。
【００２０】
（６）本発明に係るシート製造方法の一態様は、
少なくとも繊維を含む原料を解繊し、
解繊された解繊物に、添加物を添加し、
複数の前記繊維同士を前記添加物を介して結着してシートを製造する方法であって、
前記原料の履歴によって、前記原料に対して添加物を投入する量が異なることを特徴とする。
【００２１】
このようなシート製造方法によれば、原料の履歴によって添加物の量が異なるので、シートにおける添加物を所望の量にすることができる。例えば、原料を２回リサイクルする場合、解繊物に含まれる添加物の量がリサイクルする度に異なるが、このようにすることで、製造されたシートにおける添加物を所望の量にすることができる。
【００２２】
（７）本発明に係るシート製造装置の一態様は、
少なくとも繊維を含む原料を解繊する解繊部と、
前記解繊部で解繊された解繊物に、添加物を添加する添加部と、
複数の前記繊維同士を前記添加物を介して結着してシートを形成するシート形成部と、
前記原料の履歴を取得する取得部と、
取得した前記履歴に応じて前記前記添加物の投入量を変更する制御部とを、備えることを特徴とする。
【００２３】
このようなシート製造装置によれば、制御部によって原料の履歴に応じて添加物の量を変更することができるので、シートにおける添加物を所望の量にすることができる。
【図面の簡単な説明】
【００２４】
【図１】本実施形態に係るシート製造装置を模式的に示す図。
【図２】混合部の変形例を採用する本実施形態に係るシート製造装置を模式的に示す図。
【図３】本実施形態に係るシート製造装置を示す機能ブロック図。
【図４】各実施例における添加物等および再生物を示した表。
【発明を実施するための形態】
【００２５】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２６】
本実施形態に係るシート製造装置は、少なくとも繊維を含む原料を解繊する解繊部と、前記解繊部で解繊された解繊物に、添加物を添加する添加部と、複数の前記繊維同士を前記添加物を介して結着してシートを形成するシート形成部と、を有するシート製造装置であって、前記原料の履歴によって、前記原料に対して前記添加物投入部で投入する添加物の量が異なることを特徴とする。
【００２７】
なお、本明細書では、シート製造装置において、製造されるシートの材料（原料１、解繊物、ウェブＷ、シートＳ等）の流れ（概念的な流れを含む）に対して、「上流」、「下流」等の表現を用いる。また、「上流側（下流側）」という表現は、構成の位置を相対的に特定する場合に用い、例えば、「ＡがＢの上流側（下流側）にある」などという場合には、Ａの位置がＢの位置に対して、シートＳの材料の流通方向に照らして上流（下流）にあることを指す。
【００２８】
また、本明細書において、乾式とは、液体中ではなく大気中（空気中）でという意味で
ある。乾式の範疇には、乾燥状態、及び不純物として存在する液体（水等）又は意図的に添加される液体（水等）、水蒸気、ミスト等が存在する状態、が含まれる。また、乾式の態様と、抄紙等で行われる湿式の態様とでは、装置全体あるいは製造される紙の量に対する水の使用量が全く異なることに注意する。すなわち、乾式の態様において、系内に水が存在する場合の水の量は、湿式に比較して桁違いに少ない。
【００２９】
１．シート製造装置
本実施形態に係るシート製造装置１２０は、少なくとも繊維を含む原料１を解繊する解繊部２０と、解繊部２０で解繊された解繊物に、添加物を添加する添加部３２と、複数の繊維同士を添加物を介して結着してシートＳを形成するシート形成部４０と、を備える。図１は、本実施形態に係るシート製造装置１２０を概略的に示す模式図である。以下、本実施形態のシート製造装置１２０について、解繊部２０及び添加部３２を中心として説明する。
【００３０】
１．１．解繊部
解繊部２０は、少なくとも繊維を含む原料１を解繊する。解繊部２０は、原料１を解繊することにより、繊維状に解きほぐされた解繊物を生成する。また解繊部２０は、原料１が印刷された古紙等である場合には、原料に付着した樹脂粒やインク、トナー、にじみ防止剤等の物質を、繊維から分離させる機能をも有する。
【００３１】
ここで、「解繊する」とは、複数の繊維が結着されてなる原料を、繊維１本１本に解きほぐすことをいう。解繊部２０を通過したものを「解繊物」という。「解繊物」には、解きほぐされた繊維の他に、繊維を解きほぐす際に繊維から分離した樹脂（複数の繊維同士を結着させるための樹脂）粒や、インク、トナー、にじみ防止材等の物質を含んでいる場合もある。解きほぐされた解繊物の形状は、ひも（ｓｔｒｉｎｇ）状や平ひも（ｒｉｂｂｏｎ）状である。解きほぐされた解繊物は、他の解きほぐされた繊維と絡み合っていない状態（独立した状態）で存在してもよいし、他の解きほぐされた解繊物と絡み合って塊状となった状態（いわゆる「ダマ」を形成している状態）で存在してもよい。
【００３２】
解繊部２０は、後述する混合部３０よりも上流側に設けられる。解繊部２０と混合部３０との間に他の構成が設けられてもよい。また、解繊部２０よりも上流側にも他の構成が設けられてもよい。
【００３３】
解繊部２０は、原料１を解繊処理する機能を有する限り任意である。解繊部２０は、大気中（空気中）において乾式で解繊を行う。図示の例では、導入口２１から導入された原料１が、解繊部２０によって解繊され、解繊物（繊維）となり、排出口２２から排出される。排出口２２から排出された解繊物が、管８２、分級部６３、選別部３５を介して混合部３０（図示の例では管８６）に供給される態様となっている。
【００３４】
解繊部２０の構成は特に限定されないが、例えば、回転部（回転子）とこれを覆う固定部とを含み、回転部と固定部との間に隙間（ギャップ）が形成されたものを挙げることができる。解繊部２０がこのように構成される場合には、回転部が回転した状態で原料１がギャップに導入されることにより、解繊処理が行われる。また、この場合には、回転部の回転数、形状、固定部の形状等は、製造されるシートＳの性質や全体の装置構成等の要請に合わせて適宜に設計されることができる。また、この場合、回転部の回転速度（１分あたりの回転数（ｒｐｍ））は、解繊処理のスループット、原料の滞留時間、解繊の程度、ギャップの大きさ、回転部、固定部、その他の各部材の形状や大きさ等の条件を考慮して、適宜に設定することができる。
【００３５】
なお、解繊部２０は、原料１を吸引し、及び／又は、解繊物を排出するような気流を発
生させる機能を有することがより好ましい。この場合、解繊部２０は、自ら発生する気流によって、導入口２１から、原料１を気流と共に吸引し、解繊処理して、排出口２２へと搬送することができる。排出口２２から排出された解繊物は、図１に示す例では、管８２に移送される。なお、気流発生機構を有していない解繊部２０を用いる場合には、原料１を導入口２１に導く気流や、排出口２２から解繊物を吸出す気流を発生する機構を外付けで設けても差支えない。
【００３６】
１．１．１．原料
本明細書において、原料１とは、シート製造装置１２０の原材料を含む物品のことを指し、例えば、パルプシート、紙、古紙、ティッシュペーパー、キッチンペーパー、クリーナー、フィルター、液体吸収材、吸音体、緩衝材、マット、段ボールなどの、繊維が絡み合い又は結着されたものを指す。また、原料１には、レーヨン、リヨセル、キュプラ、ビニロン、アクリル、ナイロン、アラミド、ポリエステル、ポリエチレン、ポリプロピレン、ポリウレタン、ポリイミド、炭素、ガラス、金属からなる繊維等（有機繊維、無機繊維、有機無機複合繊維）が含まれていてもよい。また、本実施形態のシート製造装置１２０において、原料１として１回以上リサイクルしたものも用いることができ、特に古紙を有効に利用することができる。
【００３７】
原料１は、履歴を有する。原料１の履歴は、原料１の性状に関する情報であり、具体的には、原料１における添加物の含有量、原料１における添加物の種類、原料１における繊維長、原料１における繊維の材質などを挙げることができる。このような原料１の性状に関する情報を簡易的に得るための情報としては、原料１が過去においてシートＳにリサイクルされた回数（以下、単に「リサイクルされた回数」という。）に相当する情報、シートＳの種類（紙、吸収材等）に相当する情報、リサイクルに用いたシート製造装置に関する情報などを挙げることができる。これらの情報は、シートＳに付与されたマーキングによって把握される。シート製造装置１２０は、シート形成部４０又はシート形成部４０よりも下流側に、シートＳにマーキングを付与するマーキング部１００を有する。また、シート製造装置１２０は、原料１に付与されたマーキングを読み取ることで、原料１の履歴を取得する取得部８を有する。マーキング部１００や取得部８については、後述する。
【００３８】
リサイクルされた回数は、シート製造装置１２０において原料１をシートＳにリサイクルした回数である。以下、単に「リサイクル回数」で示す場合もある。湿式方式で製造された紙は、シート製造装置１２０でリサイクルされたものではないため、リサイクル回数は０回となる。そして、湿式方式で製造された紙を原料１として、シートＳに製造したときにリサイクル回数は１回となる。また、リサイクル回数が１回のシートＳを原料１として、シート製造装置１２０においてシートＳに製造したときにリサイクル回数は２回となる。シート製造装置１２０で製造されたシートでなくても、シート製造装置１２０がリサイクル回数を把握できれば、リサイクル回数に含まれる。シート製造装置１２０がリサイクル回数として把握できるか否かは、取得部８で原料の履歴を取得できるか否かによる。例えば、古紙を原料として湿式方式でリサイクルして製造された紙が原料１であっても、マーキングがなかったり、シート製造装置１２０で把握できなければ、原料１の性状を把握できないので、リサイクル回数を１回とはみなさない。そのような場合は、リサイクル回数を０回として把握し、リサイクル回数としてリサイクルした回数に相当する情報に含める。また、未だシート製造装置１２０でリサイクルされていない原料１は、リサイクルされた回数が０回である。リサイクルされた回数に相当する情報によって添加物の量を異ならせることで、リサイクルされた回数で原料１に含まれる添加物の量が変化しても、シートＳにおける添加物の量を所望の量にすることができる。
【００３９】
シートＳに付与するマーキングは、シートＳの種類などを示す文字や、リサイクル回数や種類そのものだけでなく、リサイクル回数や種類がわかるものであれば他の形態を有す
る印、記号などのマークであってもよい。例えば、マーキングが「○」であれば、添加物の量を少なくするとしてもよい。なお、リサイクルした回数に相当する情報は、リサイクル回数だけでなく、リサイクルをしたかしていないか、リサイクルした回数が０回か１回以上かを示す情報でもよい。
【００４０】
シート製造装置１２０は、このような原料１の履歴によって、原料１に対して添加部３２で投入する添加物の量を異ならせる。例えば、原料１を２回リサイクルする場合、解繊物に残されている添加物の量がリサイクルする度に異なる傾向があるが、原料１の履歴によって添加物の量を異ならせることによって、製造されたシートＳにおける添加物を所望の量にすることができる。
【００４１】
また、履歴が同じ原料１を用いてシートＳを製造する場合には、添加物を投入する量を同じにすることができる。「履歴が同じ」とは、シートＳの要求性能に応じて添加物を投入する量を同じにすることができる範囲で、幅があってもよい。
【００４２】
１．１．２．解繊物
本実施形態のシート製造装置１２０において、製造されるシートＳの材料の一部として使用される解繊物は、特に限定されず、シートＳを形成しうる限り広範な解繊物を用いることができる。解繊物は、上述の原料を解繊処理して得られる繊維を含み、係る繊維として、天然繊維（動物繊維、植物繊維）、化学繊維（有機繊維、無機繊維、有機無機複合繊維）などが挙げられる。解繊物に含まれる繊維としては、更に詳しくは、綿、大麻、ケナフ、亜麻、ラミー、黄麻、マニラ麻、サイザル麻、針葉樹、広葉樹等からなるセルロース繊維や絹、羊毛などの動物繊維が挙げられ、これらを単独で用いてもよいし、適宜混合して用いてもよいし、精製などを行った再生繊維として用いてもよい。解繊物は、製造されるシートＳの材料となるが、これらの繊維の少なくとも１種を含んでいればよい。また、解繊物（繊維）は、乾燥されていてもよいし、水、有機溶剤等の液体が含有又は含浸されていてもよい。さらに解繊物（繊維）は、各種の表面処理が施されていてもよい。
【００４３】
解繊物は、原料１の履歴に応じて種々の性状を有している。解繊物の性状としては例えば、（１）原料１が未だリサイクルされていない紙の場合、解繊物には添加物として樹脂が含まれておらず、（２）原料１が１回以上リサイクルを行ったシートＳの場合、解繊物には添加物として樹脂が付着し、（３）原料１が２回以上のリサイクルを行ったシートＳの場合、未使用紙に比べて解繊物に含まれる繊維の長さが短いものが含まれるなどがある。
【００４４】
本実施形態で使用される解繊物は、原料１のリサイクルされた回数がより多い場合の方が、リサイクルされた回数がより少ない場合に比べて、解繊物に多くの添加物が付着している。また、このようにリサイクルされた回数がより多い場合には、解繊物の繊維は短い繊維がより多くなる。
【００４５】
本実施形態で使用される解繊物に含まれる繊維は、独立した１本の繊維としたときに、その平均的な直径（断面が円でない場合には長手方向に垂直な方向の長さのうち、最大のもの、又は、断面の面積と等しい面積を有する円を仮定したときの当該円の直径（円相当径））が、平均で、１μｍ以上１０００μｍ以下、好ましくは、２μｍ以上５００μｍ以下、より好ましくは３μｍ以上２００μｍ以下である。
【００４６】
本実施形態で使用される解繊物に含まれる繊維の長さは、特に限定されないが、独立した１本の繊維として、その繊維の長手方向に沿った長さ（解きほぐされた解繊物（繊維）の長手方向の長さ、以下、「繊維長」ともいう）は、例えば、１μｍ以上１０ｍｍ以下、好ましくは１μｍ以上５ｍｍ以下、さらに好ましくは、３μｍ以上２ｍｍ以下である。繊
維の長さが短い場合は、シートＳの強度が不足する場合があるが、上記範囲であれば十分な強度のシートＳを得ることができる。繊維の長手方向に沿った長さとは、独立した１本の繊維の両端を必要に応じて破断しないように引張り、その状態でほぼ直線状の状態に置いたときの両端間の距離（繊維の長さ）であってもよい。また、繊維の平均の長さは、長さ−長さ加重平均繊維長として、２０μｍ以上３６００μｍ以下、好ましくは２００μｍ以上２７００μｍ以下、より好ましくは３００μｍ以上２３００μｍ以下である。さらに、繊維の長さは、ばらつき（分布）を有してもよい。
【００４７】
本明細書では、繊維というときには、繊維１本のことを指す場合と、複数の繊維の集合体（例えば綿のような状態）のことを指す場合とがあり、また、解繊物というときには、複数の繊維が含まれる材料のことを指し、繊維の集合という意味及びシートＳの原料となる材料（粉体状又は綿状の物体）という意味を含むものとする。
【００４８】
１．２．混合部
本実施形態のシート製造装置１２０に備えられる添加部３２は、混合部３０に設けられているため、まず、混合部３０について説明する。なお、添加部３２は、混合部３０から独立していてもよく、混合部３０の上流に配置されていてもよい。混合部３０は、解繊物と、添加物と、を大気中で混合する（混ぜ合せる）機能を有する。
【００４９】
本明細書において「解繊物と添加物とを混合する」とは、一定容積の空間（系）内で、解繊物に含まれる繊維と繊維との間に添加物を位置させることを意味する。
【００５０】
混合部３０は、解繊物（繊維）と添加物とを混ぜ合せることができれば、その構成、構造及び機構等は特に限定されない。また、混合部３０における混ぜ合せの処理の態様は、回分処理（バッチ処理）であっても、逐次処理、連続処理のいずれであってもよい。また、混合部３０は、手動で動作されても自動で動作されてもよい。さらに、混合部３０は、少なくとも解繊物及び添加物を混ぜ合せるが、その他の成分を混ぜ合せることのできる態様であってもよい。
【００５１】
混合部３０は、上述の解繊部２０よりも下流側に設けられる。また、混合部３０は、後述するシート形成部４０よりも上流側に設けられる。解繊部２０と混合部３０との間には、分級部６３や選別部３５などの構成が含まれていてもよい。
【００５２】
混合部３０における混ぜ合せの処理としては、機械的な混合、流体力学的な混合を例示することができる。機械的な混合としては、繊維（解繊物）及び添加物を、例えば、ヘンシェルミキサー等に導入して撹拌する方法や、袋に繊維（解繊物）及び添加物を封入して該袋を振とうする方法などが挙げられる。また、流体力学的な混ぜ合せの処理としては、大気等の気流中に繊維（解繊物）及び添加物を導入して気流中で相互に拡散させる方法を用いることができる。係る大気等の気流中に繊維（解繊物）及び添加物を導入する方法では、解繊物の繊維が気流によって流動（移送）されている管等に添加物を投入してもよいし、添加物の粒子が気流によって流動（移送）されている管等に繊維（解繊物）を投入してもよい。なお、係る方法の場合には、管等の中の気流は、乱流であるほうが混ぜ合せの効率がよくなることがあるためより好ましい。
【００５３】
図１に示すように、混合部３０として、解繊物の移送のために管８６を採用する場合には、大気等の気流により解繊物を流動させた状態で添加物を添加部３２によって導入する方法を採ることができる。混合部３０に管８６を採用する場合における気流の発生手段としては、図示せぬブロワーなどが挙げられ、上記の機能が得られる限り、適宜の気流発生手段を使用することができる。
【００５４】
本実施形態のシート製造装置１２０では、混合部３０は、乾式の態様である。ここで、混合における「乾式」とは、液体中ではなく大気中（空気中）で混合させる状態をいう。混合部３０において、混合の作用を阻害しない程度に液体を意図的に添加する場合には、後の工程において、係る液体を加熱等により除去するためのエネルギーや時間が大きくなりすぎない程度に添加することが好ましい。
【００５５】
混合部３０の処理能力は、解繊物及び添加物を混ぜ合せることができる限り、特に限定されず、シート製造装置１２０の製造能力（スループット）に応じて適宜設計、調節することができる。混合部３０の処理能力の調節は、バッチ処理の態様であれば、その処理容器の大きさや仕込み量などを変化させて行うことができ、また、混合部３０として上述したような管８６、添加部３２を採用する場合には、管８６内の解繊物及び添加物を移送するための気体の流量や、材料の導入量、移送量等を変化させることにより行うことができる。なお、混合部３０として、図示のような管８６及び添加部３２を採用する場合においても、解繊物及び添加物を十分に混ぜ合せることができる。
【００５６】
１．２．１添加部
混合部３０は、解繊部２０で解繊された解繊物に、添加物を添加する添加部３２を有する。添加部３２は、解繊部２０へ供給された原料１の履歴によって、原料１に対して添加物の量が異なるように投入する。添加部３２は、添加物を解繊物の流通経路に導入するフィーダーを含んで構成されてもよい。
【００５７】
混合部３０に管８６を採用する場合における添加物（複合体である場合も含む。）の導入は、弁の開閉操作や作業者の手で行うこともできるが、添加部３２としての図１に示すようなスクリューフィーダーや図示せぬディスクフィーダーなどを用いて行うことができる。これらのフィーダーを用いると、気流の流れ方向における添加物の添加量の変動を小さくすることができるためより好ましい。また、添加物を気流によって移送して、当該気流に解繊物を導入する場合でも同様である。図示の例では、添加物は、添加部３２から管８６に設けられた供給口３１を通じて管８６に供給される。したがって、図示の例では、混合部３０は、管８６の一部、添加部３２及び供給口３１によって構成されている。
【００５８】
ここで、添加部３２から供給できる添加物以外の成分は、例えば、シートＳに要求される性能を解繊物に付与することができる材料としてもよい。添加物以外の成分としては、例えば、繊維、凝集抑制剤、着色材、難燃剤、有機溶剤、界面活性剤、防黴剤・防腐剤、酸化防止剤、紫外線吸収剤、酸素吸収剤などを挙げることができる。
【００５９】
複数のスクリューフィーダーを用いることで、原料１の履歴に合わせて、添加物及び他の成分の添加量が異なるように混合部３０へ供給することができる。また、原料１の履歴に加えて、シートＳの要求性能を満たすために、添加物及び他の成分の添加量を変えてもよい。
【００６０】
添加部３２が複数のスクリューフィーダーを用いる態様を図２に示す。図２は、混合部３０の変形例を採用する本実施形態に係るシート製造装置１２０を模式的に示す図である。複数種類の添加物を別々に供給する場合や、添加物と添加物以外の成分を別々に供給する場合には、このように、複数のスクリューフィーダーを有してもよい。図２の態様については、「１．２．１．２．繊維」の項で説明するが、添加部３２は、添加物である例えば樹脂を投入する樹脂投入部３２ａと、その他の成分である例えば繊維を投入する繊維投入部３２ｂと、を有していてもよい。
【００６１】
１．２．１．１．添加物等
添加部３２から供給される添加物は、解繊物に含まれる複数の繊維同士を結着する。添
加物としては、樹脂、澱粉（特に湿式の場合）、水溶性結着材を用いることができる。また、添加物は、結着する成分以外の成分を含有していてもよい。
【００６２】
添加物は、添加部３２から解繊物に対して適量ずつ供給することができる。原料１に対して添加部３２で投入する添加物の量は、原料１の履歴によって異ならせる。例えば、シートＳを２回リサイクルする場合、解繊物に含まれる添加物の量がリサイクルする度に異なるが、原料１の履歴によって添加物の量を異ならせることによって、製造されたシートＳにおける添加物を所望の量にすることができる。
【００６３】
混合部３０に移送される解繊物には原料１の履歴の影響が残される。例えば、既にリサイクルされたシートＳを原料１とする場合には、リサイクルされていない解繊物よりも多くの添加物が解繊物に付着している。そこで、リサイクルされた回数がより多いシートＳを原料１とした場合の方が、リサイクルされた回数がより少ないシートＳを原料１とした場合に比べて、投入する添加物の量を少なくすることができる。このようにすることで、リサイクルされた回数が多いシートＳを原料１として用いても、添加物が過多となることを抑制することができる。
【００６４】
通常、一般的な紙は湿式方式により水素結合を主体に作られており、繊維同士を結着する添加物は少ない。そのような紙を原料１にした場合、原料１に繊維を結着する添加物を加えて乾式方式でシートＳを作ることで高強度や耐水性のよいシートＳを作ることができる。乾式方式によりシートを製造する場合は、水素結合を使わないか少ないため、添加物を加える量は湿式方式よりも多い。一方、このシートＳを原料１とした場合、そのシートＳには既に添加物が含まれているため、湿式方式の紙に加えた添加物と同じ量の添加物を加えると添加物が過多になる。一度添加物が添加されて作られたシートＳを原料１としてリサイクルした場合、さらに添加物が増えることになる。添加物の量が過多になるということは、再生前と同じシートＳを再生することができないということである。そこで、原料１の履歴として例えばリサイクルされた回数によって、投入する添加物の量が異なるようにすることで、添加物が過多となることを抑制することができる。具体的には、湿式方式で製造された紙を原料１とした場合、つまり、リサイクル回数は０回の場合よりも、シート製造装置１２０で製造されたシートＳを原料１とした場合、つまり、リサイクル回数を１回の場合の方が、原料に含まれる添加物が多いので、投入する添加物の量を少なくする。
【００６５】
また、例えば、混合部３０の上流側に後述する分級部６３を有し、分級部６３において解繊物から添加物を完全に取り除くことができれば、添加物の投入量を一定にすることができる。しかし、分級部６３において解繊物から添加物を完全に取り除くことはできない。そのため、分級部６３がある場合も、添加部３２においてリサイクルする度に同じ量の添加物を供給することはできない。
【００６６】
また、既にリサイクルしたシートＳであるからといって、一律に添加物の量を減らすだけでは、複数回リサイクルしたシートＳでは添加物の量が少なくなってしまうことも考えられるため、リサイクルした回数に応じて添加物の添加量を変えてもよい。
【００６７】
１．２．１．１．１．樹脂
繊維同士を結着する添加物は、樹脂を含んでいてもよい。樹脂の種類としては、天然樹脂、合成樹脂のいずれでもよい。本実施形態のシート製造装置１２０においては、樹脂は、常温で固体である方が好ましく、製造されるシートＳの安定した性能を得るためには融点などが所定範囲に調整された合成樹脂であることが好ましく、加熱部５０における熱によって繊維を結着するために用いる場合には熱可塑性樹脂がより好ましい。
【００６８】
樹脂は、複数の繊維を結着させるための樹脂を含む。添加物が管８６に供給された時点では、解繊物に含まれる複数の繊維は、解繊が不十分である場合を除き、意図的には互いに結着されていない。添加物に含まれる樹脂は、後述する加熱部５０を通過する際に溶融又は軟化して、その後硬化することにより複数の繊維を結着させることとなる。
【００６９】
また、原料１がリサイクルしたシートＳである場合、複数の繊維を結着させるための樹脂が解繊物の中に残って繊維に一部が付着している。そのような場合には、シートＳ中における樹脂が所望の量であるシートＳを製造できるように、繊維に付着している樹脂に加えて、添加部３２から適切な量の樹脂を添加することができる。
【００７０】
したがって、シートＳ中における樹脂の量は、原料１の履歴及び製造されるシートＳの種類に応じて、適切に設定される。シートＳ中における樹脂の割合は、例えば、５質量％以上７０質量％以下であり、混合部３０において良好な混合物を得る観点及び混合物をウェブ状に成形した場合の重力による添加物の落下を受けにくくする観点からは、５質量％以上５０質量％以下が好ましい。図示の例では、供給された添加物は、混合部３０を構成する管８６内で解繊物と混合される。
【００７１】
天然樹脂としては、ロジン、ダンマル、マスチック、コーパル、琥珀、シェラック、麒麟血、サンダラック、コロホニウムなどが挙げられ、これらを単独又は適宜混合したものが挙げられ、また、これらは適宜化学的に変性されていてもよい。
【００７２】
また、合成樹脂のうち熱可塑性樹脂としては、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトンなどが挙げられる。
【００７３】
これらの樹脂は、単独又は適宜混合して用いてもよい。また、共重合体化や変性を行ってもよく、このような樹脂の系統としては、スチレン系樹脂、アクリル系樹脂、スチレン−アクリル系共重合樹脂、オレフィン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン系樹脂等が挙げられる。
【００７４】
添加物は、繊維状であってもよく、粉末状であってもよい。添加物が繊維状である場合、添加物の繊維長は、解繊物の繊維長以下であることが好ましい。具体的には、添加物の繊維長は、３ｍｍ以下、より好ましくは２ｍｍ以下である。添加物の繊維長が３ｍｍより大きいと、解繊物と均一性よく混合することが困難となる場合がある。添加物が粉末状である場合、添加物の粒径（直径）は、１μｍ以上５０μｍ以下、より好ましくは２μｍ以上２０μｍ以下である。添加物の粒径が１μｍより小さいと、解繊物中の繊維同士を結着させる結着力が低下する場合がある。添加物の粒径が２０μｍより大きいと、解繊物と均一性よく混合することが困難な場合があり、また解繊物への付着力が低下して解繊物から離脱してしまい、製造されるシートＳにムラ等を生じる場合がある。
【００７５】
添加物として樹脂を用いることによって、耐水性や強度に優れたシートＳを製造することができる。
【００７６】
１．２．１．１．２．凝集抑制剤
添加物は、解繊物を結着させる樹脂の他、解繊物中の繊維同士の凝集や添加物中の樹脂同士の凝集を抑制するための凝集抑制剤を含んでもよい。また、添加物に凝集抑制剤を含ませる場合には、樹脂と凝集抑制剤とは一体化させることが好ましい。すなわち、添加物
に凝集抑制剤を含ませる場合には、添加物は、樹脂と凝集抑制剤とを一体に有する複合体であることが好ましい。
【００７７】
凝集抑制剤の材質の具体例としては、シリカ、酸化チタン、酸化アルミニウム、酸化亜鉛、酸化セリウム、酸化マグネシウム、酸化ジルコニウム、チタン酸ストロンチウム、チタン酸バリウム、炭酸カルシウムを挙げることができる。なお、例示した凝集抑制剤の材質の一部（例えば酸化チタンなど）は、着色材の材質と同じとなるが、凝集抑制剤の粒子径は着色材の粒子径よりも小さい点で相違する。そのため、凝集抑制剤は、製造されるシートＳの色調に対して大きく影響せず、着色材とは区別可能である。ただし、シートＳの色調を調節する際には、凝集抑制剤の粒子径が小さくても、光の散乱等の若干の効果が生じる場合があるため、そのような効果を考慮することがより好ましい。
【００７８】
１．２．１．１．３．着色材
添加物は、解繊物の繊維を結着させる樹脂の他、着色材を含んでもよい。また、添加物に着色材を含ませる場合には、樹脂と着色材とは一体化されることが好ましい。すなわち、添加物は、樹脂と着色材とを一体に有する複合体であることが好ましい。また、複合体が上述の凝集抑制剤を含む場合においても、樹脂と着色材と凝集抑制剤とを一体に有する複合体とすることができる。すなわち、添加物は、樹脂と凝集抑制剤と着色材とを一体に有する複合体を含んでもよい。
【００７９】
顔料としては、その色、種類ともに、特に限定されず、一般的なインクに使用される各種の色（白、青、赤、黄、シアン、マゼンダ、イエロー、黒、特色（パール、金属光沢）等）の顔料を使用することができる。顔料は無機顔料でもよいし、有機顔料でもよい。顔料としては、特開２０１２−８７３０９号公報や特開２００４−２５０５５９号公報に記載された周知の顔料を用いることができる。また、亜鉛華、酸化チタン、アンチモン白、硫化亜鉛、クレー、シリカ、ホワイトカーボン、タルク、アルミナホワイト等の白色顔料等を用いてもよい。これら顔料は、単独で用いてもよいし、適宜混合して用いてもよい。なお、白色の顔料を使用する場合には、前記例示したもののうち、酸化チタンを主成分とする粒子（顔料粒子）を含む粉体からなる顔料を使用することが、酸化チタンの屈折率の高さから、少ない配合量で、製造されるシートＳにおける白色度を高めることが容易な点でより好ましい。
【００８０】
１．２．１．１．４．水溶性結着剤
湿式法の場合には、添加物として水溶性結着剤を用いることができる。水溶性結着剤としては、ポリアクリルアミド、ポリアミドエピクロロヒドリン、ポリビニルアルコール、デンプン、アルキルケテンダイマー等を挙げることができる。なお、水溶性結着剤は、紙力増強剤と呼ばれることもある。
【００８１】
１．２．１．２．繊維
添加部３２から供給される添加物以外の成分は、繊維を含んでいてもよい。繊維の種類としては、「１．１．１．原料」において前述した繊維の中から所望のシートＳを得るために必要な繊維を適宜選択することができる。繊維は、原料１に含まれる繊維と同じ種類の繊維であることが望ましい。原料１と同じ機能を有するシートＳを製造することができるからである。また、繊維は、シートＳを補強できる繊維がよい。例えば、原料１に含まれる繊維よりも繊維の強度が高いもの、または長さが長いものでもよい。もしくは、リサイクル回数が０回の原料１を解繊して得られた繊維でもよい。このような繊維を選択することで、シートＳの強度を補強することができる。
【００８２】
繊維を添加部３２から供給する場合、図２に示すような混合部３０の変形例を採用したシート製造装置１２０としてもよい。
【００８３】
図２に示すように、添加部３２は、解繊部２０による解繊された解繊物に、樹脂を供給するための樹脂投入部３２ａと、繊維を供給するための繊維投入部３２ｂと、を含んでいてもよい。この場合、例えば、樹脂投入部３２ａは、図１における添加部３２であり、樹脂を解繊物に対して適量ずつ供給することができ、繊維投入部３２ｂは、繊維を解繊物に対して適量ずつ供給することができる。
【００８４】
樹脂投入部３２ａ及び繊維投入部３２ｂは、図１において添加部３２について上述した構成（スクリューフィーダー等）を用いることができる。
【００８５】
繊維投入部３２ｂおける繊維の投入量は、原料１の履歴によって異ならせることができる。また、繊維投入部３２ｂおける繊維の投入量は、リサイクルされた回数がより多いシートＳを原料１とした場合の方が、リサイクルされた回数がより少ないシートＳを原料１とした場合に比べて、多くしてもよい。例えば、リサイクル回数が０回、１回の原料１を用いた場合は、繊維投入部３２ｂおける繊維の投入をせず、リサイクル回数が２回の場合に、繊維投入部３２ｂおける繊維の投入をする。リサイクルされた回数が多い場合は、上述したように添加物の比率が高くなり、解繊物における繊維の比率が低くなるため、繊維を投入することで解繊物における繊維の比率を高めることができ、繊維に対して他の添加物が過多となることを抑制できる。
【００８６】
また、シートＳを複数回リサイクルする場合、解繊物に含まれる繊維はリサイクルする度に短くなる繊維の割合が増えるため、リサイクルしていない繊維またはリサイクルした回数がより少ない繊維を、原料１の履歴によって供給し、さらにその供給量をリサイクルした回数に応じて異ならせることによって、シートＳを補強することができ、所望の強度を有するシートＳを製造することができる。
【００８７】
解繊物における繊維の比率や繊維の長さは、原料１の履歴によって判断することができる。
【００８８】
１．３．シート形成部
シート形成部４０は、複数の繊維同士を添加物を介して結着してシートＳを形成する。
【００８９】
混合部３０において解繊物に添加物を混合した混合物は、シート形成部４０において、繊維同士が添加物を介して結着してシートＳを形成する。
【００９０】
なお、本明細書では、シートＳという場合には、複数の繊維が二次元又は三次元的に互いに樹脂を介して結着、もしくは、水素結合により結着している構造をいう。
【００９１】
本明細書におけるシートＳは、シート状のものに限定されず、フィルム状、ボード状、ウェブ状、又は凹凸を有する形状であってもよい。また本明細書におけるシートＳは、紙と不織布に分類できる。紙は、例えば、パルプや古紙を原料としシート状に成形した態様などを含み、筆記や印刷を目的とした記録紙や、壁紙、包装紙、色紙、画用紙、ケント紙などを含む。不織布は、紙より厚いものや低強度のものであり、一般的な不織布、繊維ボード、ティッシュペーパー、キッチンペーパー、クリーナー、フィルター、液体吸収材、吸音体、緩衝材、マットなどを含む。
【００９２】
シートＳは、原料１に用いたシートＳと同じ機能を有するものであってもよい。事務用コピー用紙を原料１とした場合には、シートＳは事務用コピー用紙としてもよい。このように、複数回のリサイクルをしても事務用コピー用紙を同じ機能を有する事務用コピー用紙に再生することができる。
【００９３】
シート形成部４０は、例えば、堆積部７５、加圧部６０、加熱部５０、切断部９０を有することができる。これらについては、後述する。
【００９４】
１．４．作用効果
本実施形態のシート製造装置１２０によれば、原料１の履歴によって添加物の量を異ならせることによって、シートＳにおける添加物を所望の量にすることができる。例えば、シートＳを２回リサイクルする場合、解繊物に含まれる添加物の量がリサイクルする度に異なるが、このようにすることで、シートＳにおける添加物を所望の量にすることができる。
【００９５】
１．５．その他の構成
図１〜図３を用いて、シート製造装置１２０のその他の構成について説明する。図３は、本実施形態に係るシート製造装置１２０を示す機能ブロック図である。
【００９６】
本実施形態のシート製造装置１２０は、上述の解繊部２０、混合部３０、シート形成部４０の他に、取得部８、供給部９、粗砕部１０、分級部６３、選別部３５、マーキング部１００、制御部１１０等の各種の構成を含むことができる。また、混合部３０は、上述した添加部３２の他に、ほぐし部７０を含むことができる。さらに、シート形成部４０は、堆積部７５、加圧部６０、加熱部５０、切断部９０等の各種の構成を含むことができる。これら各構成について、以下説明する。なお、取得部８、供給部９、粗砕部１０、解繊部２０、分級部６３、選別部３５、混合部３０、ほぐし部７０、シート形成部４０、堆積部７５、加圧部６０、加熱部５０、切断部９０、マーキング部１００等の構成は、必要に応じて複数設けられてもよい。
【００９７】
１．５．１．取得部
本実施形態のシート製造装置１２０は、取得部８を含んでいてもよい。取得部８は、原料１の履歴を取得する。取得部８は、原料１から読み取ることができる各種の履歴を取得する。履歴については、「１．１．１．原料」において説明している各種の情報があるが、取得部８は、これらの各種の情報を読み取るための手段を有する。例えば、取得部８は、後述するマーキング部１００においてシートＳに付与されたマーキングを読み取ることで原料１の履歴を取得してもよい。取得部８は、例えば光学式のセンサーで、マーキングに対して発光し、反射光を受光することでマーキングを読み取る。
【００９８】
図１に示すシート製造装置１２０では、解繊部２０の上流側であって、シート製造装置１２０に原料１を供給する位置に配置されている。取得部８で取得した原料１の履歴は、制御部１１０に出力される。
【００９９】
１．５．２．供給部
本実施形態のシート製造装置１２０は、供給部９を含んでいてもよい。図１に示すシート製造装置１２０では、解繊部２０の上流側に配置され、下流側へ原料１を供給する。供給部９は、原料１を粗砕部１０へ供給してもよい。
【０１００】
供給部９は、原料１を粗砕部１０へ連続的に投入するための自動投入装置であってもよい。
【０１０１】
供給部９は、取得部８で取得した原料１の履歴に基づいて、制御部１１０の指令により、原料１を同程度の履歴を有する複数種類に選別し、種類ごとに保管し、種類ごとに粗砕部１０へ供給してもよい。供給部９から連続して複数枚の原料１を供給する場合には、同程度の履歴を有する原料１を下流へ連続して供給することで、同じ量の添加物を供給する
ことができ、同程度の性能のシートＳを連続して製造することができる。また、供給部９から一枚ずつ原料１を供給する場合には、その原料１ごとに添加物の量を異ならせることができ、所望の添加物の量のシートＳを製造することができる。
【０１０２】
１．５．３．粗砕部
本実施形態のシート製造装置１２０は、粗砕部１０を含んでいてもよい。図１に示すシート製造装置１２０では、解繊部２０の上流側に粗砕部１０が配置されている。粗砕部１０は、パルプシートや投入されたシート（例えばＡ４サイズの古紙）などの原料１を、空気中で裁断して被解繊物にする。被解繊物の形状や大きさは、特に限定されないが、例えば、数ｃｍ角まで裁断する。図示の例では、粗砕部１０は、粗砕刃１１を有し、粗砕刃１１によって、投入された原料１を裁断することができる。
【０１０３】
粗砕部１０の具体的な例としては、シュレッダーが挙げられる。図示の例では、粗砕部１０によって裁断された被解繊物は、ホッパー１５で受けてから管８１を介して、解繊部２０へ搬送される。管８１は、解繊部２０の導入口２１と連通している。
【０１０４】
１．５．４．分級部
図１に示すシート製造装置１２０では、混合部３０の上流側であって、解繊部２０の下流側に分級部６３が配置されている。分級部６３は、解繊物から、原料１に含まれる比較的小さいものや密度の低い添加物、樹脂粒、インク粒などを分離して除去する。これにより解繊物の中で比較的大きいもの又は密度の高いものである繊維の占める割合を高めることができる。
【０１０５】
分級部６３としては、気流式分級機を用いることが好ましい。気流式分級機は、旋回気流を発生させ、遠心力と分級されるもののサイズと密度により受ける遠心力の差によって分離するものであり、気流の速度および遠心力の調整によって、分級点を調整することができる。具体的には、分級部６３としては、サイクロン、エルボージェット、エディクラシファイヤーなどを用いる。特にサイクロンは、構造が簡便であるため、分級部６３として好適に用いることができる。以下では、分級部６３として、サイクロンを用いた場合について説明する。
【０１０６】
分級部６３は、導入口６４と、導入口６４が接続された円筒部６５と、円筒部６５の下方に位置し円筒部６５と連続している逆円錐部６６と、逆円錐部６６の下部中央に設けられている下部排出口６７と、円筒部６５上部中央に設けられている上部排出口６８と、を有している。
【０１０７】
分級部６３において、導入口６４から導入された解繊物をのせた気流は、円筒部６５で円周運動に変わる。これにより、導入された解繊物には、遠心力がかかって、解繊物のうちで樹脂粒やインク粒よりも大きく密度の高い繊維と、解繊物のうちで繊維よりも小さく密度の低い樹脂粒やインク粒などと、に分離することができる。繊維が多い成分は、下部排出口６７から排出され、管８３を通って選別部３５に導入される。一方樹脂粒やインク粒は、上部排出口６８から管８４を通って分級部６３の外部に排出される。図示の例では管８４は、受け部６９に接続されており、微細な粉体は受け部６９に回収される。
【０１０８】
なお、分級部６３により繊維と微粉とに分離すると記載したが、完全に分離できるものではない。例えば繊維のうち比較的小さいものや密度の低いものは微粉とともに外部に排出される場合がある。また微粉のうち比較的密度の高いものや繊維に絡まってしまったものは繊維とともに選別部３５へ導入される場合もある。
【０１０９】
また、原料が古紙でなくパルプシートのような場合は樹脂粒やインク粒などの微細な粉
体が含まれていないため、シート製造装置１２０には分級部６３が無くてもよい。逆に、原料が古紙である場合には、製造されるシートの色調を良好なものとするために、シート製造装置１２０は、分級部６３を含んで構成することが好ましい。また、紙の方が不織布よりも白色度が良好なことが求められる場合が多いため、紙の製造の際には分級部６３を有したほうがよく、不織布を製造する際には分級部６３は無くてもよい場合がある。
【０１１０】
１．５．５．選別部
本実施形態のシート製造装置１２０は、選別部３５を有してもよい。選別部３５は、解繊部２０において解繊処理された解繊物を、繊維の長さによって選別することができる。なお、上述の分級部６３では、微細な樹脂粉等が取除かれると述べたが、選別部３５はそのような機能を有してもよい。したがって、選別部３５は、解繊部２０の下流で、ほぐし部７０よりも上流に設けられる。
【０１１１】
選別部３５としては、篩（ふるい）を用いることができる。ここで、選別部３５は、網（フィルター、スクリーン）を有し、網を通過可能な大きさのものと、通過できない大きさのものとを選別する。選別部３５は、導入口３６と、排出口３７と、を有している。選別部３５は、後述するほぐし部７０と同様に構成することができるが、ほぐし部７０のように導入された材料の全てを通過させるのではなく、一部の成分を除去する機能を有する。選別部３５の例としては、モーターによって回転することができる円筒の篩である。選別部３５の網は、金網、切れ目が入った金属板を引き延ばしたエキスパンドメタル、金属板にプレス機等で穴を形成したパンチングメタルを用いることができる。
【０１１２】
選別部３５を設けることにより、解繊物又は混合物に含まれる、網の目開きの大きさより小さい繊維又は粒子と、網の目開きの大きさより大きい繊維や未解繊片やダマとを分けることができる。そして、選別された物質は、製造されるシートＳに応じて選択して用いることがでる。選別部３５の篩を通過した解繊物は、ホッパー３８で受けてから混合部３０の管８６を介して、ほぐし部７０の導入口７１に搬送される。また、選別部３５によって取除かれた物質は、排出口３７から粗砕部１０に戻してもよい。
【０１１３】
１．５．６．ほぐし部
シート製造装置１２０は、ほぐし部７０を有してもよい。図１に示すシート製造装置１２０では、添加部３２の下流にほぐし部７０及び堆積部７５が配置されている。図３では、ほぐし部７０は、添加部３２と共に混合部３０に含まれる。
【０１１４】
ほぐし部７０は、混合部３０の管８６を通過した混合物を導入口７１から導入し、空気中で分散させながら降らせる。またこの例では、シート製造装置１２０は、堆積部７５を有しており、堆積部７５にて、ほぐし部７０から降ってきた混合物を空気中で堆積してウェブＷの形状に成形する態様となっている。
【０１１５】
ほぐし部７０は、絡み合った解繊物（繊維）をほぐす。さらに、ほぐし部７０は、添加部３２から供給される添加物の樹脂が繊維状である場合、絡み合った樹脂をほぐす。また、ほぐし部７０は、後述する堆積部７５に、混合物を均一に堆積させる作用を有する。つまり、「ほぐす」という言葉は、絡み合ったものをバラバラにする作用や均一に堆積させる作用を含むものである。なお、ほぐし部７０は、絡み合ったものが無ければ均一に堆積させる効果を奏する。
【０１１６】
ほぐし部７０としては、篩（ふるい）を用いる。ほぐし部７０の例としては、モーターによって回転することができる回転式の篩である。ここでほぐし部７０の「篩」は、特定の対象物を選別する機能を有していなくてもよい。すなわち、ほぐし部７０として用いられる「篩」とは、網（フィルター、スクリーン）を備えたもの、という意味であり、ほぐ
し部７０は、ほぐし部７０に導入された解繊物および添加物の全てを降らしてもよい。
【０１１７】
１．５．７．堆積部
シート製造装置１２０は、堆積部７５を有してもよい。ほぐし部７０を通過した解繊物および添加物は、堆積部７５に堆積される。図１に示すように、堆積部７５は、メッシュベルト７６、張架ローラー７７、サクション機構７８を有する。堆積部７５は、図示せぬテンションローラー等を含んで構成されてもよい。
【０１１８】
堆積部７５は、ほぐし部７０から降ってくる混合物を空気中で堆積させたウェブＷを形成するものである（ほぐし部７０と合わせてウェブ形成工程に相当）。堆積部７５は、ほぐし部７０によって空気中に均一に分散された混合物を、メッシュベルト７６上に堆積する機構を有している。なお、ほぐし部７０から降下する混合物の水分量を調整するように堆積部７５の下流側に調湿部を有してもよい。
【０１１９】
ほぐし部７０の下方には、張架ローラー７７（本実施形態では、４つの張架ローラー７７）によって張架されるメッシュが形成されているエンドレスのメッシュベルト７６が配されている。そして、張架ローラー７７のうちの少なくとも１つが自転することで、このメッシュベルト７６が一方向に移動するようになっている。
【０１２０】
また、ほぐし部７０の鉛直下方には、メッシュベルト７６を介して、鉛直下方に向けた気流を発生させる吸引部としてのサクション機構７８が設けられている。サクション機構７８によって、ほぐし部７０によって空気中に分散された混合物をメッシュベルト７６上に吸引することができる。これにより、空気中に分散させた混合物を吸引することができ、ほぐし部７０からの排出速度を大きくすることができる。その結果、シート製造装置１２０の生産性を高くすることができる。また、サクション機構７８によって、混合物の落下経路にダウンフローを形成することができ、落下中に解繊物や添加物が絡み合うことを防ぐことができる。
【０１２１】
そして、メッシュベルト７６を移動させながら、ほぐし部７０から混合物を降らせることにより、混合物を均一に堆積させた長尺状のウェブＷを形成することができる。ここで「均一に堆積」とは、堆積された堆積物が略同じ厚み、略同じ密度で堆積されている状態を言う。ただし、堆積物全てがシートＳとして製造される訳ではないため、シートＳになる部分が均一であればよい。「不均一に堆積」は均一に堆積していない状態をいう。
【０１２２】
メッシュベルト７６は、金属製、樹脂製、布製、あるいは不織布等であることができ、混合物が堆積でき、気流を通過させることができれば、どのようなものでもあってもよい。メッシュベルト７６の穴径（直径）は、例えば、６０μｍ以上２５０μｍ以下である。メッシュベルト７６の穴径が６０μｍより小さいと、サクション機構７８によって安定した気流を形成することが困難な場合がある。メッシュベルト７６の穴径が２５０μｍより大きいと、メッシュの間に例えば混合物の繊維が入り込んで、製造されるシートＳの表面の凹凸が大きくなる場合がある。またサクション機構７８はメッシュベルト７６の下に所望のサイズの窓を開けた密閉箱を形成し、窓以外から空気を吸引し箱内を外気より負圧にすることで構成できる。
【０１２３】
以上のように、ほぐし部７０及び堆積部７５（ウェブ形成工程）を経ることにより、空気を多く含み柔らかくふくらんだ状態のウェブＷが形成される。次いで、図１に示すように、メッシュベルト７６上に形成されたウェブＷは、メッシュベルト７６の回転移動により搬送される。そして、メッシュベルト７６上に形成されたウェブＷは、この例では、加圧部６０、加熱部５０、切断部９０、マーキング部１００へと搬送される。
【０１２４】
１．５．８．加圧部
本実施形態のシート製造装置１２０は、加圧部６０を有してもよい。図１に示すシート製造装置１２０では、混合部３０の下流側であって、加熱部５０の上流側に加圧部６０が配置されている。加圧部６０は、ほぐし部７０、堆積部７５を経て、シート状に形成され、ウェブＷを加熱せずに加圧するものである。従って、加圧部６０は、ヒーター等の加熱手段を有していない。すなわち、加圧部６０は、いわゆるカレンダー処理を行う構成である。
【０１２５】
加圧部６０では、ウェブＷを加圧（圧縮）することにより、ウェブＷ中の繊維同士の間隔（距離）が縮められ、ウェブＷの密度を高める。加圧部６０は、図１に示すように、ローラーによりウェブＷを挟み込んで加圧するように構成されており、一対の加圧ローラー６１を有している。一対の加圧ローラー６１は、それぞれの中心軸は平行である。なお、本実施形態のシート製造装置１２０の加圧部６０は、ウェブＷの搬送方向において上流側に配置された第１加圧部６０ａとその下流側に配置された第２加圧部６０ｂとを備え、第１加圧部６０ａ及び第２加圧部６０ｂがそれぞれ一対の加圧ローラー６１を備えている。また、第１加圧部６０ａと第２加圧部６０ｂとの間には、ウェブＷの搬送を補助するガイドＧが配置されている。
【０１２６】
加圧部６０では、加熱されず加圧のみ行われるので、添加物中の樹脂は溶融しない。また、加圧部６０では、加熱されず加圧のみ行われるので、上流側に調湿部を有していても、ここでは混合物中の水分はほとんど除去されない。
【０１２７】
本実施形態のシート製造装置１２０では、加圧部６０（第１加圧部６０ａ，第２加圧部６０ｂ）と加熱部５０（第１加熱部５０ａ，第２加熱部５０ｂ）とが備えられている。なお、この例では加熱部５０は、ウェブＷに対して加圧を行うが、加圧部６０の加圧力は、加熱部５０による加圧力より大きくなるように設定されることが好ましい。例えば、加圧部６０の加圧力は、５００〜３０００ｋｇｆ、加熱部５０の加圧力は、３０〜２００ｋｇｆに設定することが好ましい。このように、加熱部５０よりも加圧部６０の加圧力の方を大きくすることにより、加圧部６０によってウェブＷに含まれる繊維間の距離を十分短くでき、その状態で加熱加圧することにより薄くて高密度で高強度のシートを形成することができる。
【０１２８】
また、本実施形態のシート製造装置１２０では、図１に示すように、加熱ローラー５１の径より加圧ローラー６１の径の方が大きくなるように設定されている。加圧ローラー６１は径が大きいので、未だ圧縮されていない状態のウェブＷを噛み込ませて効率よく搬送することが可能となる。一方、加圧ローラー６１を通過したウェブＷは圧縮された状態にあり、搬送しやすいため、加圧ローラー６１よりも下流側に配置された加熱ローラー５１の径は小さくてよい。なお、加熱ローラー５１及び加圧ローラー６１の径は、製造されるウェブＷの厚みや性質等に応じて適宜設定される。
【０１２９】
なお図示した加圧部６０は、一対の加圧ローラー６１が２組ある例であるが、加圧部６０を採用し、加圧部６０に加圧ローラー６１を採用する場合には、加圧ローラー６１の数や配置は限定されず、上記作用を達成できる範囲で任意に構成することができる。
【０１３０】
さらに、加圧部６０の加圧ローラー６１と加熱部５０の加熱ローラー５１との間においてウェブＷが接触可能な部材は、ウェブＷを下方から支えることが可能なウェブ受け部材としてのガイドＧのみである。従って、加圧ローラー６１と加熱ローラー５１との距離を短くすることができる。また、加圧されたウェブＷが速やかに加熱加圧されるため、ウェブＷのスプリングバックが抑制され高強度のシートを形成することができる。
【０１３１】
加圧部６０（加圧ローラー６１）と加熱部５０（加熱ローラー５１）を上述のような構成で備える場合は、薄くて高密度で高強度のシートに向いている。例えば、不織布よりも紙に向いている。
【０１３２】
１．５．９．加熱部
本実施形態のシート製造装置１２０は、加熱部５０を備える。加熱部５０は、上述の加圧部６０よりも下流側に設けられる。
【０１３３】
加熱部５０は、上述の混合部３０において混ぜ合された混合物を加熱し、複数の繊維を互いに添加物を介して結着させる。また、混合物に水分を添加している場合は、繊維間に水素結合が形成された状態を形成してもよい。調湿された混合物は、例えば、ウェブ状に成形されたものであってもよい。また、加熱部５０が、混合物を所定の形状に成形する機能を有してもよい。
【０１３４】
本明細書において、「複数の繊維同士を添加物を介して結着する」とは、解繊物中の繊維と添加物とが離れにくい状態や、繊維と繊維との間に添加物の樹脂が配置され、繊維と繊維とが添加物を介して離れ難くなっている状態をいう。また、結着とは、接着を含む概念であって２種以上の物体が接触して離れにくくなった状態を含む。また、繊維と繊維とが複合体を介して結着した際に、繊維と繊維とが平行に又は交差してもよいし、１本の繊維に複数の繊維が結着してもよい。また、「繊維が水素結合される」とは、複数の繊維が互いに水素結合によって、部分的又は全面的に結合（結着）されることを指す。
【０１３５】
添加物の構成成分の１つである樹脂が、熱可塑性樹脂である場合には、そのガラス転移温度（軟化点）又は融点付近以上の温度に加熱すると、樹脂が軟化したり溶けたりし、その後、温度が低下した際に固化する。樹脂が軟化して繊維に絡み合うように接触し、樹脂が固化することで繊維と添加物とを互いに結着することができる。また、固化する際に他の繊維が結着することで、繊維と繊維を結着する。なお、樹脂のガラス転移温度、融点、軟化点等は、繊維の分解温度、炭化温度よりも低いことが好ましく、そのような関係となるように両者の種類を組み合わせて選択することが好ましい。
【０１３６】
一方、加熱部５０は、堆積部７５の下流で調湿した場合、混合物に含まれる水分の一部又は全部を蒸発させる。これにより、繊維間に介在した水分子が減少する（除去される）ことによって、繊維同士の水素結合を形成することができる。したがって、加熱部５０は、水の沸点以上の温度に設定されることが好ましいが、水素結合させることができれば、水の沸点以下の温度に加熱するものであってもよい。
【０１３７】
また、加熱部５０においては、混合物に熱を与えることの他に圧力を加えてもよく、その場合には、加熱部５０は、目的とするシートＳの形態に応じて、混合物を所定の形状に成形する機能を有することになる。加えられる圧力の大きさは、成形されるシートＳの種類により適宜調節されるが、１００ｋＰａ以上１ＭＰａ以下とすることができる。加えられる圧力が小さければ、空隙率の大きいシートが得られ、大きければ空隙率の小さい（密度の高い）シートが得られることになる。
【０１３８】
加熱部５０の具体的な構成としては、加熱ローラー（ヒーターローラー）、熱プレス成形機、ホットプレート、温風ブロワー、赤外線加熱器、フラッシュ定着器などが挙げられる。図１に示す本実施形態のシート製造装置１２０では、加熱部５０は、加熱ローラー５１によって構成されている。図示の例では、加熱部５０は、加圧部６０（後述）によって加圧されたウェブＷを加熱するものである。また、加熱部５０は、ウェブＷを加圧する機能を担ってもよい。そして、ウェブＷを加熱することにより、ウェブＷに含まれる繊維同士を添加物及び水素結合を介して結着させることができる。
【０１３９】
図示の例では、加熱部５０は、ローラーによりウェブＷを挟み込んで加熱及び加圧するように構成されており、一対の加熱ローラー５１を有している。一対の加熱ローラー５１は、それぞれの中心軸は平行である。また、加熱部５０はローラー等によって構成できる他、平板状のプレス部によっても構成することができる。ここでは詳細な説明を省略するが、加熱部５０として平板状のプレス部を用いる場合は、比較的厚いシート、例えば低密度の不織布等に向いている。これは、加熱ローラーを用いるよりも平板状のプレス部の方がウェブＷに対する接触時間を長く取れるので、厚みが大きくてウェブ全体に熱を伝わらせるのに時間がかかるようなシートに向いている。なお、平板状のプレス部の上流側に加圧部６０はなくてもよい。この場合は、加圧部６０により高密度に圧縮しないので、比較的低密度のシートに向いている。平板状のプレス部を用いるのは、紙よりも不織布の方が向いている。
【０１４０】
加熱部５０は、ウェブＷの搬送方向において上流側に配置された第１加熱部５０ａとその下流側に配置された第２加熱部５０ｂとを備えており、第１加熱部５０ａ及び第２加熱部５０ｂがそれぞれ一対の加熱ローラー５１を備えている。また、第１加熱部５０ａと第２加熱部５０ｂとの間には、ウェブＷの搬送を補助するガイドＧが配置されている。
【０１４１】
また、芯金の中心部には、加熱手段として、例えばハロゲンヒーター等の図示しない加熱材が設けられている。加熱ローラー５１及び加熱材は図示しない温度検知部によって各温度が取得され、取得された温度に基づいて加熱材のＯＮ−ＯＦＦ制御や電力量制御などで制御される。これにより、加熱ローラー５１の表面温度を所定の温度に維持することが可能となる。そして、加熱ローラー５１間にウェブＷを通過させることにより、搬送されるウェブＷに対して加熱加圧することができる。なお、加熱手段として、ハロゲンヒーター等に限定されず、例えば、非接触ヒーターによる加熱手段や温風による加熱手段を用いてもよい。
【０１４２】
なお図示した加熱部５０は、一対の加熱ローラー５１が２組ある例であるが、加熱ローラー５１の数や配置は限定されず、上記作用を達成できる範囲で任意に構成することができる。また、各加熱部５０の加熱ローラー５１の構成（離型層・弾性層・芯金の厚みや材質、ローラーの外径）や加熱ローラー５１を圧接する荷重は、各加熱部５０によって異なっていてもよい。
【０１４３】
上記したように、加熱部５０（加熱工程）を経ることにより、添加物に含まれる樹脂が溶融し、解繊物中の繊維と絡みやすくなるとともに繊維間が結着される。また、水素結合によって繊維間が結合してもよい。解繊物及び添加物の混合物は、加熱部５０を経ることによりシートＳとなる。
【０１４４】
１．５．１０．切断部
本実施形態のシート製造装置１２０では、加熱部５０よりも下流側に、ウェブＷ（加熱部５０を経たウェブＷはシートＳとなっている。）の搬送方向と交差する方向にシートＳを切断する切断部９０としての第１切断部９０ａ及び第２切断部９０ｂが配置されている。切断部９０は、必要に応じて設けることができる。
【０１４５】
第１切断部９０ａは、カッターを備え、連続状のシートＳを所定の長さに設定された切断位置に従って枚葉状に裁断する。また、第１切断部９０ａよりシートＳの搬送方向の下流側には、シートＳの搬送方向に沿ってシートＳを切断する第２切断部９０ｂが配置されている。第２切断部９０ｂは、カッターを備え、シートＳの搬送方向における所定の切断位置に従って裁断（切断）する。これにより、所望するサイズのシートＳが形成される。そして、切断されたシートＳは、マーキング部１００で一枚ずつマーキングが行われた後
に、スタッカー９５等に積載される。
【０１４６】
１．５．１１．マーキング部
本実施形態のシート製造装置１２０では、シート形成部４０よりも下流側にマーキング部１００が配置されている。マーキング部１００は、シートＳに対して、シートＳの履歴を判別するためのマーキングを行うことができる。マーキング部１００は、シートＳを製造する際に、シートＳを原料１にリサイクルした回数に相当する情報を有するマーキングを行ってもよい。マーキングは、リサイクルした回数と同じ数のマークであってもよい。
【０１４７】
マーキング部１００は、切断部９０で切断されたシートＳを一枚ずつマーキングすることができる。シートＳにおけるマーキングが行われる位置は、取得部８で認識できる範囲で適宜選択することができる。
【０１４８】
シートＳにおけるマーキングの形態は、取得部８において検出可能なものであれば、適宜公知のマーキングの形態を採用することができる。取得部８が光学的な読み取り装置である場合には、マーキング部１００は、（１）シートＳに微細な穴を開ける、（２）人の目では読み取りできないようなインクで印刷する、（３）シートＳに僅かな凹凸をつけるエンボス加工、（３）多数の情報を組み込むことができるバーコード印刷などの方法を採用することができる。
【０１４９】
また、マーキングに含まれる原料１の履歴情報としては、上述のように、リサイクルの回数、添加物の配合量、追加の繊維の配合量などを含むことができる。
【０１５０】
このようにしてマーキングを行ったシートＳを原料１としてリサイクルする場合には、取得部８でマーキングを読取って履歴を取得し、制御部１１０がその取得した履歴に応じて添加部３２における添加物の投入量を制御してもよい。このようにマーキングを利用することでリサイクルした回数などの原料１の履歴を把握することができる。
【０１５１】
１．５．１２．制御部
制御部１１０は、取得部８から出力された原料１の履歴情報に基づいて、添加部３２の条件を変更する。具体的には、制御部１１０は、取得部８から出力された原料１の履歴情報が、例えば、リサイクル回数が０回であるというものであれば、添加部３２において添加する添加物の量をシートＳを製造する上で必要な第１の量に設定し、また、リサイクル回数が１回であるというものであれば、添加物の量を第１の量よりも少ない第２の量に設定することができる。なお、原料１の履歴情報に基づいて、制御部１１０はすぐに添加物の量を変更するのではない。履歴を取得した原料１が、添加物を添加するところまで処理、搬送される時間経過後に添加物の量を変更する。
【０１５２】
また、制御部１１０は、取得部８から取得された原料１の履歴情報に基づいて、供給部９から供給する原料１の種類を選択してもよい。具体的には、供給部９に複数種類の原料１が保管されている場合に、同じまたは同程度の添加物の投入する量で製造できる範囲の原料１を選択し、粗砕部１０へ供給することができる。
【０１５３】
さらに、制御部１１０は、取得部８から取得された原料１の履歴情報に基づいて、マーキング部１００の条件を変更してもよい。具体的には、取得部８から取得された原料１の履歴情報がリサイクルの回数であれば、その回数に１を足した回数に相当するマーキングを行うようにマーキング部１００に指令を出すことができる。
【０１５４】
なお、制御部１１０は、上流端である取得部８から下流端であるマーキング部１００までのシート製造装置１２０における各部の制御を行うことができる。
【０１５５】
制御部１１０は、例えば、メイン制御ユニットやモーター駆動ユニット、操作パネル（操作部）、処理部などによって構成される。表示部は、ユーザーが選択した各条件（例えば加圧部６０の圧力等）が表示される。操作部は、ユーザーの操作等をデータとして入力するためのものである。操作部は、例えば、キーボードやタッチパネル等のハードウェアによって実現される。処理部は、操作部からの操作データやプログラムなどに基づいて、各処理を行う。処理部は、例えば、各種プロセッサ（ＣＰＵ、ＤＳＰ等）、ＡＳＩＣ（ゲートアレイ等）などのハードウェアや、アプリケーションプログラム、ＯＳ（例えば汎用ＯＳ等）により実現される。
【０１５６】
１．５．１３．その他
また、図示しないが、加熱部５０の下流には、加熱部５０によって加熱されたシートＳを冷却する冷却部を設けてもよい。冷却部は、例えば冷却ローラー等によって構成することができる。冷却部を設けることにより、樹脂の冷却を迅速に行うことができ、シートＳの構造を早期に固定することができる。これにより、例えば装置のスループットの向上や小型化に寄与することができる。
【０１５７】
本実施形態のシート製造装置１２０は、上記例示した構成以外の構成を有することもでき、上記例示した構成を含めて目的に応じて複数の構成を適宜有することができる。各構成の数や順序は特に限定されず、目的に応じて適宜に設計することができる。
【０１５８】
原料の履歴をユーザーが入力してもよい。また、本実施形態のシート製造装置１２０は、乾式法によってシートＳを製造する装置であるが、これに限らず、湿式法の製造装置に用いてもよい。
【０１５９】
２．シート製造方法
本実施形態のシート製造方法は、少なくとも繊維を含む原料１を解繊し、解繊された解繊物に、添加物を添加し、複数の繊維同士を添加物を介して結着してシートＳを製造する方法であって、原料１の履歴によって、原料１に対して添加物を投入する量が異なることを特徴とする。
【０１６０】
本実施形態のシート製造方法は、上述のシート製造装置１２０を用いて行うことができる。原料、解繊、解繊物、繊維、混合、添加物、樹脂、繊維、シート形成等は、上述のシート製造装置の項で述べたと同様であるため、詳細な説明を省略する。
【０１６１】
このようなシート製造方法によれば、原料１の履歴によって添加物の量を異ならせることによって、シートＳにおける添加物を所望の量にすることができる。例えば、シートＳを２回リサイクルする場合、解繊物に含まれる添加物の量がリサイクルする度に異なるが、このようにすることで、製造されたシートＳにおける添加物を所望の量にすることができる。
【０１６２】
３．その他の事項
本明細書において、「均一」との文言は、均一な分散や混合という場合には、２種以上又は２相以上の成分を定義できる物体において、１つの成分の他の成分に対する相対的な存在位置が、系全体において一様、又は系の各部分において互いに同一若しくは実質的に等しいことを指す。また、着色の均一性や色調の均一性は、シートを平面視したときに色の濃淡がなく、一様な濃度であることを指す。しかし、一様と言っても、全ての樹脂の距離が同じではないし、濃度も完全に同じ濃度ではない場合を含むものとする。
【０１６３】
本明細書において、「均一」「同じ」「等間隔」など、密度、距離、寸法などが等しい
ことを意味する言葉を用いている。これらは、等しいことが望ましいが、完全に等しくすることは難しいため、誤差やばらつきなどの累積で値が等しくならずにずれるのも含むものとする。
【０１６４】
本発明は、上述した実施形態に限定されるものではなく、さらに種々の変形が可能である。例えば、本発明は、実施形態で説明した構成と実質的に同一の構成（機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。例えば、上記実施形態ではウェブＷを単層としたが、複層としてもよいし、別に作成された不織布や紙を積層してもよい。
【０１６５】
４．実施例
以下に実施例を示し、本発明をより具体的に説明する。なお、本発明は、以下の実施例によって何ら限定されるものではない。
【０１６６】
以下の実施例１、２では、本発明に係るシート製造装置（例えば、図２に示した樹脂投入部３２ａ及び繊維投入部３２ｂを備えたシート製造装置１２０）を用いて、シートＳとして事務用再生紙を製造した。図４は、各実施例における添加物等および再生物を示した表である。
【０１６７】
４．１．原料の製造
まず、実施例１で用いる原料を製造した。ここでは、図２及び図４に示すように、最初の原料として湿式方式で製造された事務用コピー用紙の印刷古紙（印刷済みの古紙）を、供給部９らを供給した。印刷古紙は原料の履歴を有してないため、原料としてはリサイクルされた回数は０回となる。粗砕部１０としてシュレッダーを用い、供給部９から供給された原料（印刷古紙）を６ｍｍ×１４ｍｍ程度の細片に裁断した。
【０１６８】
解繊部２０として解繊機を用い、粗砕部１０において裁断された原料を解繊した。解繊部２０の回転速度（解繊部２０の回転部の回転速度）を、５０００ｒｐｍとした。
【０１６９】
分級部６３としてサイクロンを用い、解繊部２０を通過した解繊物を分級した。
【０１７０】
選別部３５として回転式篩を用い、分級部６３を通過した分級物を、繊維の長さによって選別した。選別部３５の網としては、目開き９７０μｍの網を用いた。
【０１７１】
混合部３０において、選別部３５を通過した解繊物（繊維）１００重量部に対して、添加部の樹脂投入部３２ａから供給された樹脂粉体１５重量部を混合した。混合部３０では、ターボファンブロアーを用い、解繊物と樹脂とを気中で混合した。樹脂投入部３２ａとしてスクリューフィーダーを用いた。樹脂粉体は、ポリエステル樹脂に酸化チタンを一体化させた平均粒径Ｄ５０＝１０μｍのものを用いた。
【０１７２】
ふるい部７０として回転式篩を用い、混合部３０において混合された混合物をほぐした。ふるい部７０の網としては、目開き９７０μｍの網を用いた。
【０１７３】
堆積部７５のサクション機構７８を作動させ、メッシュベルト７６を移動しながら、ふるい部７０を通過した解繊物をメッシュベルト７６上に堆積させた。その後、メッシュベルト７６に堆積したウェブＷを、加圧部６０へ移送した。
【０１７４】
ウェブＷは、加圧部６０では加圧ローラー６１によって適度な加圧力で加圧され、加熱部５０では２組の加熱ローラー５１によって添加物の樹脂が溶融する温度以上に加熱された。
【０１７５】
さらに、ウェブＷは、切断部９０においてＡ４版のサイズに裁断した。その後、リサイクルした回数が１回に相当する情報をマーキング部１００でマーキングを付与する。
【０１７６】
以上の工程によって、実施例１で用いる原料として、再生物である事務用コピー用紙を製造した。
【０１７７】
４．２．実施例１
実施例１では、図４に示すように、原料として上記４．１で製造した事務用コピー用紙を用いて、同じく事務用コピー用紙を製造した。この場合、原料はリサイクルされた回数は１回となる。そして、解繊物（繊維）１００重量部に対して、樹脂投入部３２ａにおいて解繊物に添加した樹脂粉体の量を１０重量部とし、リサイクルした回数が２回に相当する情報をマーキング部１００でマーキングを付与した以外は、上記４．１の製造工程と同様にした。
【０１７８】
分級部６３で分級された解繊物の繊維には、上記４．１で添加した樹脂の一部が解繊部２０及び分級部６３で完全に取り除けず繊維に付着していたが、実施例１では樹脂粉体の量を上記４．１よりも５重量部少ない１０重量部としたことによって、上記４．１で製造したものと同じ機能を有する事務用コピー用紙を製造することができた。
【０１７９】
４．３．実施例２
実施例２では、図４に示すように、原料として実施例１で製造した事務用コピー用紙を用いて、同じく事務用コピー用紙を製造した。この場合、原料はリサイクルされた回数は２回となる。そして、解繊物（繊維）９５重量部に対して、樹脂投入部３２ａにおいて解繊物に添加した樹脂粉体の量を１０重量部とし、繊維投入部３２ｂから繊維５重量部を投入した以外は、上記４．１の製造工程と同様にした。解繊物（繊維）９５重量部に対して繊維投入部３２ｂから繊維５重量部を投入することで、合せて繊維１００重量部としている。
【０１８０】
繊維投入部３２ｂから投入した繊維は、上記４．１において選別部３５を通過した解繊物と同じ解繊物を用いた。
【０１８１】
分級部６３で分級された解繊物の繊維には、樹脂の一部が実施例１に用いた繊維と同程度の量付着していたため、実施例２では樹脂粉体の量を実施例１同じ１０重量部とし、また、分級部６３で分級された解繊物の繊維は劣化して繊維長が短かくなったものが混ざっていたため、実施例２では解繊物の量を９５重量部に減らしかつ繊維を５重量部加えたことによって、上記４．１で製造したものと同じ機能を有する事務用コピー用紙を製造することができた。
【符号の説明】
【０１８２】
１…原料、８…取得部、９…供給部、１０…粗砕部、１１…粗砕刃、１５…ホッパー、２０…解繊部、２１…導入口、２２…排出口、３０…混合部、３１…供給口、３２…添加部、３２ａ…樹脂投入部、３２ｂ…繊維投入部、３５…選別部、３６…導入口、３７…排出口、３８…ホッパー、４０…シート形成部、５０…加熱部、５０ａ…第１加熱部、５０ｂ…第２加熱部、５１…加熱ローラー、６０…加圧部、６０ａ…第１加圧部、６０ｂ…第２加圧部、６１…加圧ローラー、６３…分級部、６４…導入口、６５…円筒部、６６…逆円錐部、６７…下部排出口、６８…上部排出口、６９…受け部、７０…ほぐし部、７１…導
入口、７５…堆積部、７６…メッシュベルト、７７…張架ローラー、７８…サクション機構、８１，８２，８３，８４，８６…管、９０…切断部、９０ａ…第１切断部、９０ｂ…第２切断部、９５…スタッカー、１００…マーキング部、１１０…制御部、１２０…シート製造装置、Ｇ…ガイド、Ｗ…ウェブ、Ｓ…シート
【図１】
2015183318.tif 000003
【図２】
2015183318.tif 000004
【図３】
2015183318.tif 000005
【図４】
2015183318.tif 000006